СПОСОБ СИНТЕЗА КЕРАМИКИ НА ОСНОВЕ ОКСИДА ЦИНКА

1. Способ синтеза керамики на основе оксида цинка, заключающийся в том, что компоненты керамики прессуют и спекают, отличающийся тем, что по крайней мере первый этап спекания (обжига) производят при избыточном парциальном давлении цинка над парциальным давлением кислорода.
2. Способ по п.1, отличающийся тем, что спекание производят при температуре не менее 900°С в течение не менее 1 часа.
3. Способ по пп.1 и 2, отличающийся тем, что спекание производят в замкнутом объеме в присутствии металлического цинка.
4. Способ по пп.1 и 2, отличающийся тем, что спекание производят в замкнутом объеме в присутствии геттера кислорода.
5. Способ по пп.1 и 2, отличающийся тем, что во время спекания поверхности керамики (прессовки) закрывают термостойкими газонепроницаемыми накладками.
6. Способ по п.5, отличающийся тем, что спекание производят в вакууме.
7. Способ по п.5, отличающийся тем, что спекание производят в атмосферном воздухе.
8. Способ по пп.1 и 2, отличающийся тем, что во время спекания поверхности керамики (прессовки) закрывают алюминиевой фольгой и прижимают ее к прессовке термостойкими накладками.
9. Способ по п.8, отличающийся тем, что спекание производят в вакууме.
10. Способ по п.8, отличающийся тем, что спекание производят в атмосферном воздухе.
11. Способ по п.1, отличающийся тем, что на последующих этапах спекание производят в тех же условиях, что и на первом этапе.
12. Способ по п.1, отличающийся тем, что на последующих этапах спекание производят в атмосферном воздухе.